(57)【要約】【課題】耐熱性、耐光性、耐クラック性及び反り等の機械的諸物性に優れ、光半導体材料等に有用なケイ素含有硬化性白色樹脂組成物及びそれを硬化させてなる硬化物並びに該硬化物を使用した光半導体パーケージ及び反射材料を提供すること。【解決手段】特定のケイ素含有重合体、１分子中に２個以上のＳｉ−Ｈ基を含有するプレポリマー、Ｓｉ−Ｈ基又はＳｉ−ＣＨ3との反応性を有する炭素一炭素二重結合を１分子中に２個以上含有する線状シロキサン化合物、有機過酸化物及び金属触媒、並びに特定の粒径を有するフィラー又は白色顔料を含有するケイ素含有硬化性白色樹脂組成物。【選択図】なし【特許請求の範囲】
【請求項１】
（Ａ）成分として、下記一般式（１−１）で表されるオルガノシラン（ａ）の一種以上５〜５０モル％、下記一般式（１−２）で表されるオルガノシラン（ｂ）の一種以上０〜５０モル％、下記一般式（１−３）で表されるオルガノシラン（ｃ）の一種以上０〜４０モル％、下記一般式（１−４）で表されるオルガノシラン（ｄ）の一種以上０〜５０モル％及び下記一般式（１−５）で表されるオルガノシラン（ｅ）の一種以上０〜４０モル％からなり、オルガノシラン（ｂ）とオルガノシラン（ｃ）との和が５〜６０モル％であるオルガノシラン混合物を加水分解・縮合することにより得られ、重量平均分子量３００〜１０万であるケイ素含有重合体１００質量部と、
（Ｂ）成分として、下記一般式（２）で表される環状シロキサン化合物（α）から選ばれる１種以上及び下記一般式（３−１）、下記式（３−２）又は下記一般式（３−３）で表される化合物（β）から選ばれる１種以上をヒドロシリル化反応させて得られ、１分子中に２個以上のＳｉ−Ｈ基を含有するプレポリマー０〜２００質量部と、
（Ｃ）成分として、Ｓｉ−Ｈ基又はＳｉ−ＣＨ3基との反応性を有する炭素一炭素二重結合を１分子中に２個以上含有する線状シロキサン化合物０．１〜３０質量部と、
（Ｄ）成分として、有機過酸化物０．０００１〜１０質量部及び金属触媒０〜１．０質量部と、
（Ｅ）成分として、平均粒径３μｍ以上１５０μｍ以下のフィラー又は白色顔料０〜１５００質量部と、
（Ｆ）成分として、平均粒径０．０５以上３μｍ未満のフィラー又は白色顔料（但し、酸化チタンを除く）１０〜１５００質量部を含有することを特徴とするケイ素含有硬化性白色樹脂組成物。
【化１】
2013159776.tif 000025
（式中、Ｒ1は炭素原子数２〜６のアルケニル基を表し、Ｒ2は水素原子又は炭素原子数１〜６のアルキル基を表し、Ｒ3及びＲ4は、それぞれ独立に、水素原子又は炭素原子数１〜６のアルキル基、炭素原子数２〜６のアルケニル基又は炭素原子数１〜６のアルキル基で置換されていてもよいフェニル基を表し、Ｒ2、Ｒ3及びＲ4のうちの少なくとも１つはメチル基であり、Ｒ5は炭素原子数１〜６のアルキル基で置換されていてもよいフェニル基を表し、Ｒ6は炭素原子数２〜１０のエポキシ基を表し、Ｘは水酸基、炭素原子数１〜６のアルコキシ基又はハロゲン原子を表す。）
【化２】
2013159776.tif 000026
（式中、Ｒ7、Ｒ8及びＲ9は、それぞれ独立に、炭素原子数１〜６のアルキル基又は炭素原子数１〜６のアルキル基で置換されていてもよいフェニル基を表し、ｆ個のＲ7は同一であっても異なっていてもよく、ｇ個のＲ8、ｇ個のＲ9もそれぞれ同一であっても異なっていてもよい。ｆは２〜１０の数を表し、ｇは０〜８の数を表し、ｆ＋ｇ≧２である。）
【化３】
2013159776.tif 000027
（式中、Ｒ10は炭素原子数２〜１０のアルケニル基を表し、Ｒ11及びＲ12は、それぞれ独立に、炭素原子数１〜１０のアルキル基、炭素原子数２〜１０のアルケニル基又は炭素原子数２〜１０のエポキシ基を表し、ｎは１又は２を表す。）
【請求項２】
上記（Ａ）成分１００質量部に対する上記（Ｂ）成分の含有量が１０〜２００質量部である請求項１記載のケイ素含有硬化性白色樹脂組成物。
【請求項３】
上記（Ｃ）成分が、下記一般式（４）で表される線状シロキサン化合物である請求項１又は２に記載のケイ素含有硬化性白色樹脂組成物。
【化４】
2013159776.tif 000028
（式中、Ｒ13及びＲ32は、それぞれ独立に、炭素原子数２〜６のアルケニル基、炭素原子数１〜６のアルキル基、炭素原子数２〜１０のエポキシ基又はトリメチルシリル基を表し、Ｒ14、Ｒ15、Ｒ16、Ｒ17、Ｒ21、Ｒ25、Ｒ29、Ｒ30及びＲ31は、それぞれ独立に、水素原子又は炭素原子数１〜６のアルキル基を表し、Ｒ18、Ｒ19及びＲ20は、フェニル基を表し、Ｒ22、Ｒ23及びＲ24は、それぞれ独立に、炭素原子数２〜６のアルケニル基を表し、Ｒ26、Ｒ27及びＲ28は、それぞれ独立に、炭素原子数２〜１０のエポキシ基を表し、Ｒ13及びＲ32が炭素原子数１〜６のアルキル基である時、ｖ≧１又はｖ＋ｗ≧２であり、Ｒ14、Ｒ15、Ｒ16、Ｒ17、Ｒ21、Ｒ25、Ｒ29、Ｒ30及びＲ31のうち少なくとも一つが水素原子である時、ｖ≧１又はｗ≧１であり、ｐ個のＲ16及びＲ17はそれぞれ同一であっても異なっていてもよく、ｒ個のＲ21、ｖ個のＲ22びＲ23、ｗ個のＲ24びＲ25、ｘ個のＲ26びＲ27、ｙ個のＲ28びＲ29もそれぞれ同一であっても異なっていてもよい。ｐ、ｑ、ｒ、ｖ、ｗ、ｘ及びｙは、それぞれ独立に、０〜３０００の数を表し、ｐ＋ｑ＋ｒ＋ｖ＋ｗ＋ｘ＋ｙ≧１である。）
【請求項４】
上記（Ｆ）成分が、アルミナである請求項１〜３の何れか１項に記載のケイ素含有硬化性白色樹脂組成物。
【請求項５】
請求項１〜４の何れか１項に記載のケイ素含有硬化性白色樹脂組成物を硬化させてなる硬化物。
【請求項６】
リフレクターが設けられた光半導体パッケージであって、該リフレクターは、請求項５に記載の硬化物からなり、波長４６０ｎｍにおける光反射率が８０％以上であり、且つ、波長４０５ｎｍにおける光反射率が７０％以上であり、更に、３００℃で１０分間の熱処理後の波長４０５ｎｍにおける光反射率が６０％以上であることを特徴とする、光半導体パッケージ。
【発明の詳細な説明】
【技術分野】
【０００１】
本発明は、ケイ素含有硬化性白色樹脂組成物及びそれを硬化させた白色樹脂硬化物並びに該硬化物を用いた光半導体パッケージ及び反射材料に関し、詳細には紫外領域波長４０５ｎｍにおける光反射率が７０％以上の高輝度性能を有する白色樹脂硬化物並びに該硬化物を用いた光半導体パッケージ及び反射材料に関するものである。
【背景技術】
【０００２】
近年、ＬＥＤ（発光ダイオード）は、高エネルギー効率及び長寿命等の利点から、ディスプレイ、行き先表示板、車載照明、信号灯、ビデオカメラ等に利用されており、蛍光ランプや白熱電球等に替わる光源としてその需要が拡大しつつある。これらは通常、ＬＥＤ素子が基板上の回路パターンに導電性接着剤やハンダ等で実装されワイヤボンディングで必要な結線がなされたＬＥＤ装置を備えており、ＬＥＤ装置には、ＬＥＤ素子の周囲にＬＥＤの光利用率を上げるためのリフレクター（反射材）が設けられており、リフレクター内に位置するＬＥＤ素子はエポキシ樹脂やシリコーン樹脂等の透光性樹脂で封止されている。
【０００３】
白色ＬＥＤは、一般に、赤（Ｒ：６３０ｎｍ）、緑（Ｇ：５２５ｎｍ）、青（Ｂ：４７０ｎｍ）等の複数のＬＥＤを組み合わせて白色を得るようにしたものや、封止樹脂中に赤、緑、青色顔料等の蛍光物質を配合して波長変換の作用を利用しているものが知られており、後者の封止樹脂中に蛍光物質を配合する場合においては、紫外線発光ＬＥＤが光源として使用されることもあり、これらの白色ＬＥＤのリフレクターには、金属酸化物などの白色顔料粒子を配合した樹脂組成物の成形体が使用されることがある。ＬＥＤ素子は発光時に発熱を伴うため、このような方式のＬＥＤ照明装置では、ＬＥＤ素子の発光時の温度上昇がリフレクターを劣化させる要因となり、輝度の低下、ＬＥＤ素子の短寿命化等を招くこととなる。そこで、光反射率が高く、かつ耐熱性、耐光性、耐クラック性及び反り性等に優れたリフレクター材料の開発が望まれており、更に、近年では、紫外線領域の光（４２０ｎｍ以下）を発するＬＥＤが用いられるようになってきていることから、このような波長領域に対しても高い光反射率を有するものが求められている。
【０００４】
下記特許文献１〜３には、リフレクター材料として、シリコーン樹脂に白色顔料として酸化チタンを添加した光反射率の高いシリコーン樹脂組成物が開示されているが、これらのシリコーン樹脂組成物は、可視光領域では非常に高い光反射率を有するものの、酸化チタンが波長４２０ｎｍ以下の紫外線をよく吸収するため、波長４２０ｎｍ以下の紫外線領域の光をほとんど反射せず、また、これらのシリコーン樹脂組成物は、耐熱性、耐光性、耐クラック性及び反り性等の機械的諸物性において十分に満足のいくものではなかった。
【先行技術文献】
【特許文献】
【０００５】
【特許文献１】特開２０１０−２６３１６５号公報
【特許文献２】特開２０１０−２７４５４０号公報
【特許文献３】国際公開ＷＯ２００９／０６９７４１号公報
【発明の概要】
【発明が解決しようとする課題】
【０００６】
従って、本発明の目的は、耐熱性、耐光性、耐クラック性及び反り等の機械的諸物性に優れ、光半導体材料等に有用なケイ素含有硬化性白色樹脂組成物及びそれを硬化させてなる硬化物並びに該硬化物を使用した光半導体パーケージ及び反射材料を提供することにある。
【課題を解決するための手段】
【０００７】
本発明者は、上記課題を解決すべく鋭意検討した結果、特定のケイ素含有化合物の構造を有するシリコーン樹脂とフィラー又は白色顔料からなる組成物により本発明を完成するに至った。
【０００８】
即ち、本発明は、
（Ａ）成分として、下記一般式（１−１）で表されるオルガノシラン（ａ）の一種以上５〜５０モル％、下記一般式（１−２）で表されるオルガノシラン（ｂ）の一種以上０〜５０モル％、下記一般式（１−３）で表されるオルガノシラン（ｃ）の一種以上０〜４０モル％、下記一般式（１−４）で表されるオルガノシラン（ｄ）の一種以上０〜５０モル％及び下記一般式（１−５）で表されるオルガノシラン（ｅ）の一種以上０〜４０モル％からなり、オルガノシラン（ｂ）とオルガノシラン（ｃ）との和が５〜６０モル％であるオルガノシラン混合物を加水分解・縮合することにより得られ、重量平均分子量３００〜１０万であるケイ素含有重合体１００質量部と、
（Ｂ）成分として、下記一般式（２）で表される環状シロキサン化合物（α）から選ばれる１種以上及び下記一般式（３−１）、下記式（３−２）又は下記一般式（３−３）で表される化合物（β）から選ばれる１種以上をヒドロシリル化反応させて得られる、１分子中に２個以上のＳｉ−Ｈ基を含有するプレポリマー０〜２００質量部と、
（Ｃ）成分として、Ｓｉ−Ｈ基又はＳｉ−ＣＨ3との反応性を有する炭素一炭素二重結合を１分子中に２個以上含有する線状シロキサン化合物０．１〜３０質量部と、
（Ｄ）成分として、有機過酸化物０．０００１〜１０質量部及び金属触媒０〜１．０質量部と、
（Ｅ）成分として、平均粒径３μｍ以上１５０μｍ以下のフィラー又は白色顔料０〜１５００質量部と、
（Ｆ）成分として、平均粒径０．０５μｍ以上３μｍ未満のフィラー又は白色顔料（但し、酸化チタンを除く）１０〜１５００質量部を
含有することを特徴とするケイ素含有硬化性白色樹脂組成物を提供するものである。
【０００９】
【化１】
2013159776.tif 000002
（式中、Ｒ1は炭素原子数２〜６のアルケニル基を表し、Ｒ2は水素原子又は炭素原子数１〜６のアルキル基を表し、Ｒ3及びＲ4は、それぞれ独立に、水素原子又は炭素原子数１〜６のアルキル基、炭素原子数２〜６のアルケニル基又は炭素原子数１〜６のアルキル基で置換されていてもよいフェニル基を表し、Ｒ2、Ｒ3及びＲ4のうちの少なくとも１つはメチル基であり、Ｒ5は炭素原子数１〜６のアルキル基で置換されていてもよいフェニル基を表し、Ｒ6は炭素原子数２〜１０のエポキシ基を表し、Ｘは水酸基、炭素原子数１〜６のアルコキシ基又はハロゲン原子を表す。）
【００１０】
【化２】
2013159776.tif 000003
（式中、Ｒ7、Ｒ8及びＲ9は、それぞれ独立に、炭素原子数１〜６のアルキル基又は炭素原子数１〜６のアルキル基で置換されていてもよいフェニル基を表し、ｆ個のＲ7は同一であっても異なっていてもよく、ｇ個のＲ8、ｇ個のＲ9もそれぞれ同一であっても異なっていてもよい。ｆは２〜１０の数を表し、ｇは０〜８の数を表し、ｆ＋ｇ≧２である。）
【００１１】
【化３】
2013159776.tif 000004
（式中、Ｒ10は炭素原子数２〜１０のアルケニル基を表し、Ｒ11及びＲ12は、それぞれ独立に、炭素原子数１〜１０のアルキル基、炭素原子数２〜１０のアルケニル基又は炭素原子数２〜１０のエポキシ基を表し、ｎは１又は２を表す。）
【００１２】
また、本発明は、上記（Ａ）成分１００質量部に対する上記（Ｂ）成分の含有量が１０〜２００質量部である前記ケイ素含有硬化性白色樹脂組成物を提供するものである。
また、本発明は、上記（Ｃ）成分が、下記一般式（４）で表わされる線状シロキサン化合物である前記ケイ素含有硬化性白色樹脂組成物を提供するものである。
【００１３】
【化４】
2013159776.tif 000005
（式中、Ｒ13及びＲ32は、それぞれ独立に、炭素原子数２〜６のアルケニル基、炭素原子数１〜６のアルキル基、炭素原子数２〜１０のエポキシ基又はトリメチルシリル基を表し、Ｒ14、Ｒ15、Ｒ16、Ｒ17、Ｒ21、Ｒ25、Ｒ29、Ｒ30及びＲ31は、それぞれ独立に、水素原子又は炭素原子数１〜６のアルキル基を表し、Ｒ18、Ｒ19及びＲ20は、フェニル基を表し、Ｒ22、Ｒ23及びＲ24は、それぞれ独立に、炭素原子数２〜６のアルケニル基を表し、Ｒ26、Ｒ27及びＲ28は、それぞれ独立に、炭素原子数２〜１０のエポキシ基を表し、Ｒ13及びＲ32が炭素原子数１〜６のアルキル基である時、ｖ≧１又はｖ＋ｗ≧２であり、Ｒ14、Ｒ15、Ｒ16、Ｒ17、Ｒ21、Ｒ25、Ｒ29、Ｒ30及びＲ31のうち少なくとも一つが水素原子である時、ｖ≧１又はｗ≧１であり、ｐ個のＲ16及びＲ17はそれぞれ同一であっても異なっていてもよく、ｒ個のＲ21、ｖ個のＲ22びＲ23、ｗ個のＲ24びＲ25、ｘ個のＲ26びＲ27、ｙ個のＲ28びＲ29もそれぞれ同一であっても異なっていてもよい。ｐ、ｑ、ｒ、ｖ、ｗ、ｘ及びｙは、それぞれ独立に、０〜３０００の数を表し、ｐ＋ｑ＋ｒ＋ｖ＋ｗ＋ｘ＋ｙ≧１である。）
【００１４】
また、本発明は、上記（Ｆ）成分が、アルミナである前記ケイ素含有硬化性白色樹脂組成物を提供するものである。
また、本発明は、上記ケイ素含有硬化性白色樹脂組成物を硬化させてなる硬化物を提供するものである。
また、本発明は、リフレクターが設けられた光半導体パッケージであって、該リフレクターは、上記硬化物からなり、波長４６０ｎｍにおける光反射率が８０％以上であり、且つ、波長４０５ｎｍにおける光反射率が７０％以上であり、更に、３００℃で１０分間の熱処理後の波長４０５ｎｍにおける光反射率が６０％以上であることを特徴とする、光半導体パッケージを提供するものである。
【発明の効果】
【００１５】
本発明によれば、トランスファーモールド成型や射出成型等の金型成型が可能であり、その硬化物が、光反射率が高く、耐熱性、耐光性、耐クラック性及び反り等の諸物性に優れ、ＬＥＤ用リフレクター材料等の半導体用材料等に有用なケイ素含有硬化性白色樹脂組成物を提供することができる。
【発明を実施するための形態】
【００１６】
以下、本発明のケイ素含有硬化性白色樹脂組成物及びそれを硬化させてなる硬化物並びに該硬化物を用いた光半導体パッケージ及び反射材料について詳細に説明する。
【００１７】
＜（Ａ）成分＞
先ず、上記（Ａ）成分であるケイ素含有重合体について説明する。
【００１８】
上記（Ａ）成分のケイ素含有重合体の重量平均分子量は、ポリスチレン換算で、３００〜１０万の範囲内であり、好ましくは８００〜５万の範囲内である。ここで、ケイ素含有重合体の重量平均分子量が３００より小さいと望ましい物性が得られず（熱重量減温度の低下）、１０万より大きいと、トランスファー成形における処理温度で溶融しない、若しくは溶融しても高粘度で樹脂の流動性が低く、成型性が低下するため好ましくない。
【００１９】
上記（Ａ）成分のケイ素含有重合体は、上記一般式（１−１）で表されるオルガノシラン（ａ）の一種以上５〜５０モル％、上記一般式（１−２）で表されるオルガノシラン（ｂ）の一種以上０〜５０モル％、上記一般式（１−３）で表されるオルガノシラン（ｃ）の一種以上０〜４０モル％、上記一般式（１−４）で表されるオルガノシラン（ｄ）の一種以上０〜５０モル％及び上記一般式（１−５）で表されるオルガノシラン（ｅ）の一種以上０〜４０モル％からなり、オルガノシラン（ｂ）とオルガノシラン（ｃ）との和が５〜６０モル％であるオルガノシラン混合物を加水分解・縮合することにより得られる。上記オルガノシラン混合物中、オルガノシラン（ａ）は、硬化時の架橋密度の制御の点から、１０〜４０モル％であることが好ましい。オルガノシラン（ｂ）及び（ｃ）は、オルガノシラン（ｂ）とオルガノシラン（ｃ）との和が５〜６０モル％であるかぎり、何れか一方の成分を含有していなくてもよいが、オルガノシラン（ｂ）は、硬化時の架橋密度の制御の点から、２０〜４０モル％であることが好ましく、オルガノシラン（ｃ）は、樹脂への可撓性付与の点から、１０〜２５モル％であることが好ましい。オルガノシラン（ｄ）は、含有していなくてもよいが、樹脂溶融温度の制御の点から、５〜４５モル％であることが好ましい。オルガノシラン（ｅ）は、含有していなくてもよいが、異種材料への密着性付与の点から、５〜２５モル％であることが好ましい。
また、オルガノシラン（ｂ）とオルガノシラン（ｃ）との和は、硬化時の架橋密度の制御の点から、２５〜５５モル％であることが好ましい。また、上記オルガノシラン混合物に含まれるオルガノシランは、ケイ素含有重合体の分子量制御の点から、オルガノシラン（ａ）、（ｂ）、（ｃ）、（ｄ）及び（ｅ）の５成分のみであることが好ましい。
【００２０】
上記（Ａ）成分のケイ素含有重合体は、オルガノシラン（ａ）、（ｂ）、（ｃ）、（ｄ）及び（ｅ）それぞれに由来する（Ｒ1ＳｉＯ3/2）、（Ｒ2ＳｉＯ3/2）、（Ｒ3Ｒ4ＳｉＯ）、（Ｒ5ＳｉＯ3/2）及び（Ｒ6ＳｉＯ3/2）で表される５種の構成ユニットが、ランダムに二次元・三次元につながっており、それぞれの末端はＯＨ基又はＸになっている。Ｘは、オルガノシラン（ａ）、（ｂ）、（ｃ）、（ｄ）又は（ｅ）に由来する基である。尚、上記（Ｒ1ＳｉＯ3/2）には（Ｒ1ＳｉＸ’Ｏ2/2）も含むものとし、上記（Ｒ2ＳｉＯ3/2）には（Ｒ2ＳｉＸ’Ｏ2/2）も含むものとし、上記（Ｒ5ＳｉＯ3/2）には（Ｒ5ＳｉＸ’Ｏ2/2）も含むものとし、上記（Ｒ6ＳｉＯ3/2）には（Ｒ6ＳｉＸ’Ｏ2/2）も含むものとする。Ｘ’は、オルガノシラン（ａ）、（ｂ）、（ｄ）及び（ｅ）それぞれに含まれていたＸと同じであるか、ＯＨ基を表す。
【００２１】
上記一般式（１−１）において、Ｒlで表される炭素原子数２〜６のアルケニル基としては、ビニル基、２−プロペニル基、３−ブテニル基等が挙げられる。Ｒlは、反応性の点から、ビニル基であることが好ましい。上記一般式（１−２）において、Ｒ2で表される炭素原子数１〜６のアルキル基は、直鎖、分岐、環状の何れでもよく、具体例としては、メチル基、エチル基、プロピル基、イソプロピル基、ブチル基、ｓ−ブチル基、ｔ−ブチル基、イソブチル基、アミル基、イソアミル基、ｔ−アミル基、へキシル基、シクロへキシル基等が挙げられる。Ｒ2は、反応性の点から、メチル基であることが好ましい。
【００２２】
上記一般式（１−３）において、Ｒ3及びＲ4で表される炭素原子数１〜６のアルキル基、並びにＲ3及びＲ4で表されるフェニル基を置換してもよい炭素原子数１〜６のアルキル基としては、上記Ｒ2で表されるものとして挙げたものと同様のものが挙げられる。Ｒ3及びＲ4で表される炭素原子数２〜６のアルケニル基としては、上記Ｒlで表されるものとして挙げたものと同様のものが挙げられる。Ｒ3及びＲ4は、工業的入手性の点から、メチル基、置換されていないフェニル基であることが好ましく、メチル基であることが特に好ましい。上記一般式（１−４）において、Ｒ5で表されるフェニル基を置換してもよい炭素原子数１〜６のアルキル基としては、上記Ｒ2で表されるものとして挙げたものと同様のものが挙げられる。Ｒ5は、工業的入手性の点から、置換されていないフェニル基であることが好ましい。
【００２３】
上記一般式（１−５）において、Ｒ6で表される炭素原子数２〜１０のエポキシ基は、三員環の環状エーテルを有する置換基であり、例えば、エポキシエチル基、グリシジル基、２，３−エポキシブチル基、３，４−エポキシブチル基、エポキシエチルフェニル基、４−エポキシエチルフェニルエチル基、３，４−エポキシシクロヘキシル基、２−（３，４−エポキシシクロヘキシル）エチル基、２，３−エポキシノルボルニルエチル基等が挙げられる。Ｒ6は、異種材料への密着性付与の点から、グリシジル基、３，４−エポキシシクロヘキシル基又は２−（３，４−エポキシシクロヘキシル）エチル基であることが好ましい。
【００２４】
上記一般式（１−１）〜（１−５）において、Ｘで表される炭素原子数１〜６のアルコキシ基としては、メトキシ基、エトキシ基、プロポキシ基、ブトキシ基等が挙げられ、Ｘで表されるハロゲン原子としては、塩素原子、臭素原子、ヨウ素原子等が挙げられる。Ｘは、反応性の点から、メトキシ基又はエトキシ基であることが好ましい。尚、上記一般式（１−１）〜（１−５）におけるそれぞれのＸは、互いに同一でもよく異なっていてもよい。
【００２５】
上記５成分として、Ｘが炭素原子数１〜６のアルコキシであるもの（アルコキシシラン）を用いる場合、アルコキシシランの加水分解・縮合反応は、いわゆるゾル・ゲル反応を行えばよく、該ゾル・ゲル反応としては、無溶媒又は溶媒中で、酸又は塩基等の触媒で加水分解・縮合反応を行う方法が挙げられる。ここで用いる溶媒は、特に限定されず、具体的には、水、メタノール、エタノール、ｎ−プロパノール、イソプロパノール、ｎ−ブタノール、イソブタノール、ｔ−ブタノール、アセトン、メチルエチルケトン、ジオキサン、テトラヒドロフラン、トルエン等が挙げられ、これらの１種を用いることも、２種以上を混合して用いることもできる。
【００２６】
上記アルコキシシランの加水分解・縮合反応は、アルコキシシランが、水による加水分解によりシラノール基（Ｓｉ−ＯＨ）を生成し、この生成したシラノール基同士又はシラノール基とアルコキシ基が縮合することにより進む。この反応を進ませるためには、適量の水を加えることが好ましく、水は溶媒中に加えてもよく、触媒を水に溶解して加えてもよい。尚、加水分解・縮合反応は、空気中の水分、又は溶媒中に含まれる微量の水分によっても進む。
【００２７】
上記加水分解・縮合反応で用いられる酸、塩基等の触媒は、加水分解・縮合反応を促進するものであれば、特に限定されず、具体的には、塩酸、リン酸、硫酸等の無機酸類；酢酸、シュウ酸、ｐ−トルエンスルホン酸、リン酸モノイソプロピル等の有機酸類；水酸化ナトリウム、水酸化カリウム、水酸化リチウム、アンモニア等の無機塩基類；トリメチルアミン、トリエチルアミン、モノエタノールアミン、ジエタノールアミン等のアミン化合物類；テトライソプロピルチタネート、テトラブチルチタネート等のチタンエステル類；ジブチル錫ラウレート、オクチル酸錫等の錫カルボン酸塩類；トリフルオロボロン等のホウ素化合物類；鉄、コバルト、マンガン、亜鉛等の金属の塩化物やナフテン酸塩又はオクチル酸塩等の金属カルボン酸塩類；アルミニウムトリスアセチルアセテート等のアルミニウム化合物等が挙げられ、これらの１種を用いることも、２種以上を併用することもできる。
【００２８】
上記アルコキシシランの加水分解・縮合反応としては、塩基触媒を加えて塩基性下（ｐＨ７以上）で重縮合反応を行う方法が好ましい例として挙げられる。また、酸触媒を加えて、酸性下（ｐＨ７以下）で、加水分解及び脱水重縮合を行うこともできる。
【００２９】
尚、上記加水分解・縮合反応を行うときには、反応系を撹拌することが好ましく、また４０〜１５０℃に加熱することで反応を促進することができる。
【００３０】
上記加水分解・縮合反応の順序は特に限定されず、例えば、アルケニル基を有するアルコキシシラン（Ｒ1ＳｉＸ3）と他のアルコキシシラン（Ｒ2ＳｉＸ3、Ｒ3Ｒ4ＳｉＸ2、Ｒ5ＳｉＸ3、Ｒ6ＳｉＸ3）を両者混合して加水分解・縮合反応を行ってもよく、これらの５成分のうちの一種類のアルコキシシラン単独である程度加水分解・縮合反応を行った後、他のアルコキシシランを加えて更に加水分解・縮合反応を行ってもよい。
【００３１】
上記５成分として、Ｘが水酸基であるものとＸがアルコキシ基であるものを併用してもよく、この場合、Ｘが水酸基であるものは加水分解を行わずに用いることができる。
【００３２】
クロロシラン等のハロゲノシラン（上記５成分のＸがハロゲン原子であるもの）を使用する場合も、アルコキシシランの場合と同様に加水分解・縮合反応を行なえばよい。
【００３３】
上記加水分解・縮合反応が終了した反応系から、生成したケイ素含有重合体を得るためには、反応溶媒、水、触媒を除去すればよく、例えば、トルエン等の溶媒を加えて溶媒抽出後、抽出溶媒を窒素気流下で減圧留去すればよい。
【００３４】
上記（Ａ）成分は、変性してから（Ａ）成分として用いてもよい。上記ケイ素含有重合体に施す変性としては、特に制限されず、シリコーン樹脂を反応性シリコーン樹脂とするために行うことができる各種変性が可能であり、より具体的には、アミノ変性、エポキシ変性、カルボキシ変性、カルビノール変性、メタクリル変性、メルカプト変性、フェノール変性等を常法により行うことができる。
【００３５】
上記（Ａ）成分のケイ素含有重合体は、全有機成分（ケイ素を除く成分）中の割合に対するフェニル基の割合が、５０質量％以下が好ましく、３０質量％以下であることがより好ましく、特に１０〜０質量％であることが好ましい。フェニル基の割合が多いとケイ素含有重合体の融点が高くなり成形時の温度で溶融しにくくなり、成形時に硬化物（重合物）の分子量を大きくするのが困難となることや、硬化物を反射材料として使用した場合の光反射率が低下する傾向があるため、フェニル基の割合が少ないことが好ましく、フェニル基の割合が１０質量％以下であれば、波長４０５ｎｍ付近の紫外領域における光反射率がより高くなることからより好適な反射材料を得ることができる。
【００３６】
尚、上記（Ａ）成分は、上記した１種又は２種以上が使用できる。
【００３７】
＜（Ｂ）成分＞
次に上記（Ｂ）成分であるプレポリマーについて説明する。
上記（Ｂ）成分のプレポリマーは、金属や樹脂等に対して密着性を向上させる効果があり、上記の（α）成分から選ばれる１種以上及び（β）成分から選ばれる１種以上をヒドロシリル化反応させて得られ、その１分子中に２個以上のＳｉ−Ｈ基を含有するものである。本発明のケイ素含有硬化性白色樹脂組成物は、上記（Ｂ）成分のプレポリマーを、上記（Ａ）成分１００質量部に対して０〜２００質量部含有するものであり、本発明では、上記（Ｂ）成分を含有しなくてもよいが、上記の密着性向上効果の観点からは、１０〜２００質量部含有することが好ましく、２０〜１３５質量部含有することが更に好ましい。
【００３８】
上記（α）成分は、上記一般式（２）で表わされ、１分子中に２個以上のＳｉ−Ｈ基を含有する環状シロキサン化合物である。Ｒ7、Ｒ8及びＲ9で表される炭素原子数１〜６のアルキル基、並びにＲ7、Ｒ8及びＲ9で表されるフェニル基を置換してもよい炭素原子数１〜６のアルキル基としては、上記Ｒ2で表されるものとして挙げたものと同様のものが挙げられる。Ｒ7は工業的入手性の点からメチル基が好ましく、Ｒ8及びＲ9は工業的入手性の点からメチル基又はフェニル基が好ましい。ｆは製造の容易さの点から４〜６が好ましく、ｇは硬化反応の架橋密度の点から０〜１が好ましい。上記一般式（２）がメチル基とフェニル基を両方含む場合は、Ｒ7〜Ｒ9の置換基全体において、メチル基とフェニル基の比は分子量制御の点から４：１〜１：４であるのが好ましい。
【００３９】
上記（α）成分の具体例としては、１，３，５，７−テトラメチルシクロテトラシロキサン、１，３，５，７，９−ペンタメチルシクロペンタシロキサン、１，３，５，７，９，１１−ヘキサメチルシクロヘキサシロキサン等が挙げられ、工業的に入手が容易な点と適度のＳｉ−Ｈ官能基数の点から１，３，５，７−テトラメチルシクロテトラシロキサンが好ましい。上記（α）成分は単独で使用しても２種以上組み合わせて使用してもよい。
【００４０】
上記（β）成分は、上記一般式（３−１）、上記式（３−２）又は上記一般式（３−３）で表される化合物である。
【００４１】
上記（β）成分である上記一般式（３−１）で表わされる化合物は、ｎが１である時はジビニルベンゼンを示し、ｏ−ジビニルベンゼン、ｍ−ジビニルベンゼン又はｐ−ジビニルベンゼンの何れでもよく、ｎが２である時はトリビニルベンゼンを示し、１，２，３−トリビニルベンゼン、１，２，４−トリビニルベンゼン、１，３，５−トリビニルベンゼンの何れでもよい。上記一般式（３−１）で表わされる化合物は、ビニル基以外の官能基（例えばメチル基等のアルキル基）がベンゼン環に結合しているものでもよく、これらの混合物でもよい。上記（β）成分である上記一般式（３−３）で表わされる化合物において、Ｒ10、Ｒ11及びＲ12で表される炭素原子数２〜１０のアルケニル基としては、上記一般式（１−１）においてＲ1で表されるものとして挙げたものと同様のものが挙げられ、Ｒ11及びＲ12で表される炭素原子数１〜１０のアルキル基としては、上記一般式（１−２）においてＲ2で表されるものとして挙げたものの他、ヘプチル基、オクチル基、ノニル基、デシル基、エチルヘキシル基等が挙げられ、Ｒ11及びＲ12で表される炭素原子数２〜１０のエポキシ基とは、エポキシ基を含有する有機基のことであり、例えば、上記一般式（１−５）においてＲ6で表されるものとして挙げたものと同様のものが挙げられる。上記（β）成分としては、工業的入手性の点から、ジビニルベンゼン及びトリビニルシクロヘキサンが好ましい。（β）成分は単独で使用しても２種以上組み合わせて使用してもよい。
【００４２】
上記（Ｂ）成分のプレポリマーは、上記の（α）成分と（β）成分をヒドロシリル化反応することにより得られる。（α）成分と（β）成分の配合比率は、（Ｂ）成分のプレポリマー１分子中に、２個以上のＳｉ−Ｈ基を含有するようにする限り特に限定されない。好ましくは、プレポリマーの粘度の点から、（α）成分中のＳｉ−Ｈ基の数（Ｘ）と、（β）成分中のＳｉ−Ｈ基との反応性を有する炭素―炭素二重結合の数（Ｙ）との比が、Ｘ：Ｙ＝１０：１〜２：１であり、より好ましくはＸ：Ｙ＝４：１〜２：１である。
【００４３】
上記（Ｂ）成分のプレポリマーが有するＳｉ−Ｈ基の濃度は、硬化性及び保存安定性の点から、０．０００１ｍｍｏｌ／ｇ〜１００ｍｍｏｌ／ｇが好ましく、更には、０．０１ｍｍｏｌ／ｇ〜２０ｍｍｏｌ／ｇが好ましい。
【００４４】
上記（Ｂ）成分のプレポリマーは、重量平均分子量が５００〜５０万が好ましく、耐熱性及びハンドリング性の点から、１０００〜３０万がより好ましい。本プレポリマーの重量平均分子量の測定はＧＰＣを使用すればよく、ポリスチレン換算により求めればよい。
【００４５】
上記の（α）成分と（β）成分とのヒドロシリル化反応は白金系触媒を用いて行うとよい。該白金系触媒としては、ヒドロシリル化反応を促進する白金、パラジウム及びロジウムの一種以上の金属を含有する公知の触媒であればよい。これらのヒドロシリル化反応用の触媒として用いられる白金系触媒としては、白金−カルボニルビニルメチル錯体、白金−ジビニルテトラメチルジシロキサン錯体、白金−シクロビニルメチルシロキサン錯体、白金−オクチルアルデヒド錯体等の白金系触媒をはじめ、白金の代わりに同じく白金系金属であるパラジウム、ロジウム等を含有する化合物が挙げられ、これらの１種又は２種以上を併用してもよい。特に硬化性の点から、白金を含有するものが好ましく、具体的には、白金−ジビニルテトラメチルジシロキサン錯体（Ｋａｒｓｔｅｄｔ触媒）、白金−カルボニルビニルメチル錯体（Ｏｓｓｋｏ触媒）が好ましい。また、クロロトリストリフェニルホスフィンロジウム（Ｉ）等の、上記白金系の金属を含有するいわゆるＷｉｌｋｉｎｓｏｎ触媒も、本発明では白金系触媒に含まれる。上記白金系触媒の使用量は、反応性の点から、上記（α）成分と（β）成分の合計量の５質量％以下が好ましく、０．０００１〜１．０質量％がより好ましい。（α）成分と（β）成分のヒドロシリル化反応条件は特に限定されず、上記触媒を使用して従来公知の条件で行えばよいが、硬化速度の点から、室温〜１３０℃で行なうのが好ましく、反応時にトルエン、キシレン、ヘキサン、ＭＩＢＫ（メチルイソブチルケトン）、シクロペンタノン、ＰＧＭＥＡ（プロピレングリコールモノメチルエーテルアセテート）等の従来公知の溶媒を使用してもよい。また、上記触媒は、（α）成分と（β）成分とのヒドロシリル化反応を行った後、除去してもよく、除去せずそのままケイ素含有硬化性白色樹脂組成物に用いてもよい。
【００４６】
上記（Ｂ）成分のプレポリマーは、環状シロキサン化合物である（α）成分と、上記一般式（３−１）、上記式（３−２）又は上記一般式（３−３）で表される化合物である（β）成分とをヒドロシリル化反応させて得られるプレポリマーであり、本発明は、（Ｂ）成分を構成する（α）成分が環状であること、及び、（α）成分を（β）成分と反応させたプレポリマーとしてから、これを硬化性組成物の配合成分とすることに大きな特徴がある。本発明のケイ素含有硬化性白色樹脂組成物は、（Ｂ）成分を構成する（α）成分が環状構造であるので硬化収縮性が小さく、そのため密着性に優れる硬化物が得られる。更に低粘度でありながらケイ素含有量を多くできるので、耐熱性及び密着性に優れた硬化性組成物を得ることができる。
【００４７】
＜（Ｃ）成分＞
次に上記（Ｃ）成分について説明する。
上記（Ｃ）成分は、Ｓｉ−Ｈ基又はＳｉ−ＣＨ3との反応性を有する炭素−炭素二重結合を１分子中に２個以上含有する線状シロキサン化合物である。該線状シロキサン化合物は、ランダム共重合体でもよく、ブロック共重合体でもよい。Ｓｉ−Ｈ基又はＳｉ−ＣＨ3との反応性を有する炭素−炭素二重結合の数は２〜１０個が好ましく、硬化物の架橋密度の点から２〜６個がより好ましい。また、このＳｉ−Ｈ基又はＳｉ−ＣＨ3と反応性を有する炭素−炭素二重結合としては、ビニル基、２−プロペニル基、３−ブテニル基等のアルケニル基が挙げられるが、特に反応性の点から、ケイ素原子に結合したビニル基（Ｓｉ−ＣＨ＝ＣＨ2基）であることが好ましい。また、硬化物の物性の点から特に好ましい（Ｃ）成分としては、上記一般式（４）で表わされる線状シロキサン化合物が挙げられる。
【００４８】
上記一般式（４）において、Ｒ13及びＲ32、並びにＲ22、Ｒ23、及びＲ24で表わされる炭素原子数２〜６のアルケニル基としては、上記Ｒ1で表されるものとして挙げたものと同様のものが挙げられる。  またＲ13及びＲ32、並びにＲ14、Ｒ15、Ｒ16、Ｒ17、Ｒ21、Ｒ25、Ｒ29、Ｒ30及びＲ31で表わされる炭素原子数１〜６のアルキル基としては、上記Ｒ2で表されるものとして挙げたものと同様のものが挙げられる。またＲ13及びＲ32、並びにＲ26、Ｒ27及びＲ28で表わされる炭素原子数２〜１０のエポキシ基としては、上記Ｒ6で表されるものとして挙げたものと同様のものが挙げられる。
【００４９】
上記一般式（４）において、Ｒ13及びＲ32は、反応性の点から、ビニル基又は２−プロペニル基が好ましく、Ｒ14、Ｒ15、Ｒ16、Ｒ17、Ｒ21、Ｒ25、Ｒ29、Ｒ30及びＲ31は、工業的入手性の点から、メチル基又はエチル基が好ましく、Ｒ22、Ｒ23及びＲ24は、工業的入手性の点から、ビニル基又は２−プロペニル基が好ましい。好ましい（Ｃ）成分の具体例としては、下記一般式（５）〜（１４）で表される線状シロキサン化合物が挙げられ、これらの中でも、反応性及び樹脂強度アップの点から、一般式（６）、（８）、（９）、（１４）で表される線状シロキサン化合物が特に好ましい。
【００５０】
【化５】
2013159776.tif 000006
（式中、ｐ、ｑ及びｒは、上記一般式（４）と同義である。）
【００５１】
【化６】
2013159776.tif 000007
【００５２】
【化７】
2013159776.tif 000008
（式中、ｒ及びｑは、上記一般式（４）と同義である。）
【００５３】
【化８】
2013159776.tif 000009
（式中、ｐは、上記一般式（４）と同義である。）
【００５４】
【化９】
2013159776.tif 000010
（式中、ｐ及びｑは、上記一般式（４）と同義である。）
【００５５】
【化１０】
2013159776.tif 000011
（式中、ｐ及びｗは、上記一般式（４）と同義である。）
【００５６】
【化１１】
2013159776.tif 000012
（式中、ｐ、ｒ及びｗは、上記一般式（４）と同義である。）
【００５７】
【化１２】
2013159776.tif 000013
（式中、ｐ、ｒ及びｗは、上記一般式（４）と同義である。）
【００５８】
【化１３】
2013159776.tif 000014
（式中、ｐ、ｒ及びｗは、上記一般式（４）と同義である。）
【００５９】
【化１４】
2013159776.tif 000015
（式中、ｐは、上記一般式（４）と同義である。）
【００６０】
上記（Ｃ）成分は、Ｓｉ−Ｈ基又はＳｉ−ＣＨ3基との反応性を有する炭素−炭素二重結合を１分子中に２個以上含有する線状シロキサン化合物であり、この（Ｃ）成分が線状シロキサン化合物であることにより、密着性が向上する。本発明のケイ素含有硬化性白色樹脂組成物は、上記（Ｃ）成分の線状シロキサン化合物を、上記（Ａ）成分１００質量部に対して０．１〜３０質量部含有するものであり、上記の密着性向上効果の観点からは、０．１〜２５質量部含有することが好ましく、３〜２０質量部含有することが更に好ましい。
【００６１】
本発明のケイ素含有硬化性白色樹脂組成物中、（Ａ）成分は５〜９０質量％、特に５〜８０質量％が好ましく、（Ｂ）成分及び（Ｃ）成分の和は０．０５〜５０質量％が好ましく、５〜４０質量％が更に好ましい。また、（Ｂ）成分と（Ｃ）成分の含有量は、Ｓｉ−Ｈ基とＳｉ−Ｈ基と反応性を有する炭素−炭素二重結合の比又はＳｉ−ＣＨ3基とＳｉ−ＣＨ3基と反応性を有する炭素−炭素二重結合の比を考慮して適宜決めればよいが、（Ｂ）成分に含まれるＳｉ−Ｈ基と、（Ｃ）成分に含まれるＳｉ−Ｈ基と反応性を有する炭素−炭素二重結合の当量比（前者／後者）が、０．１〜１０が好ましく、１．０〜５．０が特に好ましく、（Ｂ）成分に含まれるＳｉ−ＣＨ3基と、（Ｃ）成分に含まれるＳｉ−ＣＨ3基と反応性を有する炭素−炭素二重結合の当量比（前者／後者）が、０．１〜１０が好ましく、１．０〜５．０が特に好ましい。
【００６２】
＜（Ｄ）成分＞
次に硬化促進剤である上記（Ｄ）成分である有機過酸化物について説明する。上記（Ｄ）成分は、（Ａ）成分におけるケイ素原子に結合したメチル基（Ｓｉ−ＣＨ3基）を活性化させ、更には（Ｂ）成分及び／又は（Ｃ）成分においてケイ素原子に結合したメチル基が存在する場合はそれらも活性化させて、これらのＳｉ−ＣＨ3基と、（Ａ）成分におけるアルケニル基、更には（Ｃ）成分における炭素−炭素二重結合との重合反応を起こさせる触媒として働く。（Ｄ）成分の有機過酸化物としては、特に制限されずシリコーンゴム組成物を硬化する際に一般的に使用されるものを用いることができるが、例えば、ベンゾイルパーオキサイド、ｏ−メチルベンゾイルパーオキサイド、ｐ−メチルベンゾイルパーオキサイド、ｏ−モノクロロベンゾイルパーオキサイド、ｐ−モノクロロベンゾイルパーオキサイド、ビス−２，４−ジクロロベンゾイルパーオキサイド、２，４−ジクミルベンゾイルパーオキサイド、ジ−ｔ−ブチルベンゾイルパーオキサイド、ｔ−ブチルベンゾエート、ｔ−ブチルクミルベンゾイルパーオキサイド、３,６,９−トリエチル−３,６,９−トリメチル−１,４,７−トリパーオキソナン、１，１−ビス（ｔ−ブチルパーオキシ）−３，３，５−トリメチルシクロヘキサン、２，５−ジメチル−２，５−ジ（ｔ−ブチルパーオキシ）へキサン、１，６−ビス（ｔ−ブチルパーオキシカルボキシ）へキサン、ジクロミルパーオキサイド、ジミリスチルパーオキシカーボネート、ｔ−ブチルパーオキシ２−エチルヘキシルカーボネート、ジシクロドデシルパーオキシジカーボネート、下記一般式（１５）又は（１５’）で表される化合物等が挙げられる。これらの中でも、反応性及び作業性の点から、ベンゾイル系パーオキサイド化合物が好ましく、特に、ベンゾイルパーオキサイド、２，４−ジクミルベンゾイルパーオキサイド、３,６,９−トリエチル−３,６,９−トリメチル−１,４,７−トリパーオキソナン、２,５−ジメチル−２,５−ジ(t-ブチルパ-オキシ)ヘキサンが好ましい。
【００６３】
【化１５】
2013159776.tif 000016
（式中、Ｒ及びＲ’は、それぞれ独立に、炭素原子数３〜１０の炭化水素基である。）
【００６４】
上記一般式（１５）及び（１５’）中のＲ並びに上記一般式（１５’）中のＲ’で表される炭素原子数３〜１０の炭化水素基としては、プロピル、イソプロピル、ブチル、第二ブチル、第三ブチル、イソブチル、アミル、イソアミル、第三アミル、ヘキシル、シクロヘキシル、シクロヘキシルメチル、２−シクロヘキシルエチル、ヘプチル、イソヘプチル、第三ヘプチル、ｎ−オクチル、イソオクチル、第三オクチル、２−エチルヘキシル、ノニル、イソノニル、デシル等のアルキル基、ビニル、１−メチルエテニル、２−メチルエテニル、プロペニル、ブテニル、イソブテニル、ペンテニル、ヘキセニル、ヘプテニル、オクテニル、デセニル、１−フェニルプロペン−３−イル等のアルケニル基、フェニル、２−メチルフェニル、３−メチルフェニル、４−メチルフェニル、４−ビニルフェニル、３−イソプロピルフェニル、４−イソプロピルフェニル、４−ブチルフェニル、４−イソブチルフェニル、４−第三ブチルフェニル、２，３−ジメチルフェニル、２，４−ジメチルフェニル、２，５−ジメチルフェニル、２，６−ジメチルフェニル、３，４−ジメチルフェニル、３，５−ジメチルフェニル、２，４−ジ第三ブチルフェニル等のアルキルアリール基、ベンジル、２−フェニルプロパン−２−イル、スチリル、シンナミル等のアリールアルキル基等、これらがエーテル結合、チオエーテル結合で中断されたもの、例えば、２−メトキシエチル、３−メトキシプロピル、４−メトキシブチル、２−ブトキシエチル、メトキシエトキシエチル、メトキシエトキシエトキシエチル、３−メトキシブチル、２−フェノキシエチル、３−フェノキシプロピル、２−メチルチオエチル、２−フェニルチオエチルが挙げられ、更にこれらの基は、アルコキシ基、アルケニル基、ニトロ基、シアノ基、ハロゲン原子等で置換されていてもよい。
【００６５】
本発明のケイ素含有硬化性白色樹脂組成物において、上記（Ｄ）成分である有機過酸化物の含有量は、上記（Ａ）成分であるケイ素含有重合体１００質量部に対し、０．０００１〜１０質量部であり、０．０１〜５質量部であることが好ましい。
【００６６】
次に上記（Ｄ）成分である金属触媒について説明する。上記（Ｄ）成分である金属触媒としては、（Ｂ）成分であるプレポリマーを得る際の上記（α）成分と（β）成分とのヒドロシリル化反応において用いることのできるものとして挙げた白金系触媒を用いることができる。該白金系触媒としては、（Ｂ）成分である上記（α）成分と（β）成分とのヒドロシリル化反応において得られるプレポリマーに含まれる白金系触媒を利用してもよい。また、上記（Ｄ）成分である金属触媒としては、Ａｌ（ａｃａｃ）3、Ａｌ（Ｏ−ｉ−Ｐｒ）3、Ａｌ（ＣｌＯ4）3、Ｔｉ（Ｏ−ｉ−Ｐｒ）4、Ｔｉ（Ｏ−ｉ−Ｂｕ）4、Ｂｕ2Ｓｎ（ａｃａｃ）2、Ｂｕ2Ｓｎ（Ｃ7Ｈ15ＣＯＯ）2のようなＡｌ系、Ｔｉ系、Ｓｎ系の金属触媒を用いることもできる。これらの中でも、反応性及び着色性の点から、白金系触媒、Ａｌ系触媒が好ましく、特に、白金−カルボニルビニルメチル錯体（Ｏｓｓｋｏ触媒）、白金−ジビニルテトラジメチルジシロキサン錯体（Ｋａｒｓｔｅｄｔ錯体）、Ａｌ（ａｃａｃ）3が好ましい。
【００６７】
上記（Ｄ）成分の金属触媒は、ヒドロシリル化反応を促進させる効果とシラノール基を脱水縮合させる効果がある。本発明のケイ素含有硬化性白色樹脂組成物は、上記（Ｄ）成分である金属触媒を、上記（Ａ）成分であるケイ素含有重合体１００質量部に対して０〜１．０質量部含有するものであり、該金属触媒を含有しなくてもよいが、上記の効果の観点からは、１×１０-4〜０．５質量部含有することが好ましく、１×１０-3〜０．２質量部含有することが更に好ましい。
【００６８】
また、本発明のケイ素含有硬化性白色樹脂組成物中、（Ｄ）成分の含有量は、硬化性及び保存安定性の点から、上記有機過酸化物と金属触媒との合計で５質量％以下が好ましく、０．０００１〜３．０質量％がより好ましい。含有量が０．０００１質量％未満であると、ケイ素含有硬化性白色樹脂組成物の反応を十分に促進する効果を得ることができず、５質量％よりも多くても得られる効果が変わらない。
【００６９】
＜（Ｅ）成分＞
次に上記（Ｅ）成分である平均粒径が３μｍ以上１５０μｍ以下のフィラー又は白色顔料について説明する。
フィラー又は白色顔料を含有させると、得られる硬化物を所望の色に着色することができ、また得られる硬化物の硬度を上げることができる。該フィラー又は白色顔料としては、無機及び有機のフィラー又は白色顔料を挙げることができ、平均粒径が３μｍ以上１５０μｍ以下であり、好ましくは４〜８０μｍのものであれば特に限定されない。なお、平均粒径は、レーザー光回折法による粒度分布測定における質量平均値Ｄ50（又はメジアン径）として求めることができる。
【００７０】
上記無機のフィラー又は白色顔料としては、例えば、溶融シリカ、溶融球状シリカ、結晶性シリカ、コロイダルシリカ、ヒュームドシリカ、シリカゲル等のシリカ類；アルミナ、酸化鉄、酸化チタン、酸化マグネシウム、酸化ジルコン、酸化亜鉛、酸化マグネシウム、酸化ベリリウム、三酸化アンチモン等の金属酸化物；窒化ケイ素、窒化アルミニウム、窒化ホウ素、炭化ケイ素等のセラミックス；マイカやモンモリロナイト等の鉱物；水酸化アルミニウム、水酸化マグネシウム等の金属水酸化物又はこれらを有機変性処理等により改質したもの；炭酸カルシウム、ケイ酸カルシウム、炭酸マグネシウム、炭酸バリウム等の金属炭酸塩又はこれらを有機変性処理等により改質したもの；金属ホウ酸塩、カーボンブラック等の顔料；炭素繊維、グラファイト、ウィスカ、カオリン、タルク、ガラス繊維、ガラスビーズ、ガラスマイクロスフィア、シリカガラス、層状粘土鉱物、クレー、炭化ケイ素、石英、アルミニウム、亜鉛等が挙げられる。上記有機フィラーとしては、例えば、アクリルビーズ、ポリマー微粒子、透明樹脂ビーズ、木粉、パルプ、木綿チップ等が挙げられる。
【００７１】
中でも本発明の樹脂の成型性及び強度の点から、シリカ類、金属酸化物、改質されていてもよい金属炭酸塩、顔料が好ましく、中でもシリカ及び金属酸化物（アルミナ、酸化チタン、酸化マグネシウム、酸化ジルコン、酸化亜鉛、酸化マグネシウム、酸化ベリリウム）がより好ましく、これらは１種類を単独で添加してもよく、２種類以上を組み合わせて添加してもよい。また、上記フィラー又は白色顔料の粒子形状は、樹脂の流動性及び充填性の観点から球状のものが好ましく、例えば、溶融球状シリカ、球状アルミナ等の球状フィラー又は球状白色顔料が好適に使用できる。尚、酸化チタン系の無機フィラー又は白色顔料に関しては、樹脂硬化物の紫外領域における光反射率を低下させることから、紫外領域の反射が必要な場合には使用しない方が好ましい。
【００７２】
また、上記（Ｅ）成分の平均粒径が１５０μｍを超えるものでは樹脂組成物との相溶性が劣るため好ましくない。また、高流動化を得るためには、３〜１０μｍの中粒径領域、１０〜１５０μｍの粗領域のものを組み合わせて使用することが望ましい。
【００７３】
本発明のケイ素含有硬化性白色樹脂組成物において、上記（Ｅ）成分の含有量は、上記（Ａ）成分であるケイ素含有重合体１００質量部に対して、合計で０〜１５００質量部であり、上記（Ｅ）成分は含有しなくてもよいが、樹脂との相溶性及び高流動化の観点から、１００〜１４００質量部が好ましく、３００〜１３５０質量部がより好ましい。
【００７４】
＜（Ｆ）成分＞
次に上記（Ｆ）成分である平均粒子径が０．０５μｍ以上３μｍ未満μｍのフィラー又は白色顔料について説明する。
上記（Ｆ）成分は、平均粒径が０．０５以上３μｍ未満のものであれば特に限定されず、例えば、上記無機フィラーで挙げられた材料のうち、酸化チタン以外の平均粒子径０．０５μｍ以上３μｍ未満μｍのものを用いることができる。中でも、紫外線領域における光反射率の観点から、酸化ジルコン、硫化亜鉛、アルミナ、酸化亜鉛、酸化マグネシウム、酸化ベリリウム等の金属酸化物が好ましく、特にアルミナが好ましい。これらは１種類を単独で添加してもよく、２種類以上を組み合わせて添加してもよい。（Ｆ）成分の平均粒径は、０．０５μｍ以上３μｍ未満μｍであり、好ましくは０．０８〜２μｍであり、より好ましくは０．１〜１．０μｍである。平均粒径が０．０５μｍより小さいものは樹脂組成物が増粘する傾向があるばかりでなく、入手容易性、コストの観点から好ましくなく、平均粒径が３μｍ以上のものは樹脂硬化物の紫外線領域における光反射率が劣る傾向にあり好ましくない。更に、酸化チタン系の白色顔料は樹脂硬化物の紫外線領域における光反射率を極端に低下させることから紫外領域の反射が必要な場合には使用しない方が好ましい。
【００７５】
本発明のケイ素含有硬化性白色樹脂組成物において、上記（Ｆ）成分の含有量は、上記（Ａ）成分であるケイ素含有重合体１００質量部に対して、合計で１０〜１５００質量部であり、５０〜１４００質量部が好ましく、１００〜１３５０質量部がより好ましい。１０質量部より少ないと光反射率向上効果が小さく、また、１５００質量部を超える量では樹脂が増粘する傾向があるため好ましくない。
【００７６】
上記（Ｅ）成分又は（Ｆ）成分の無機フィラー及び白色顔料は、金属との密着性を高めるため、シランカップリング剤、チタネートカップリング剤等のカップリング剤で予め表面処理したもの配合してもよい。
【００７７】
このようなカップリング剤としては、例えば、ジメチルジメトキシシラン、ジメチルジエトキシシラン、メチルエチルジメトキシシラン、メチルエチルジエトキシシラン、メチルトリメトキシシラン、メチルトリエトキシシラン、エチルトリメトキシシラン、エチルトリメトキシシラン等のアルキル官能性アルコキシシラン、ビニルトリクロロシラン、ビニルトリメトキシシラン、ビニルトリエトキシシラン、アリルトリメトキシシラン等のアルケニル官能性アルコキシシラン、３−メタクリロキシブロピルトリエトキシシラン、３−メタクリロキシブロピルトリメトキシシラン、３−メタクリロキシプロピルメチルジエトキシシラン、３−メタクリロキシプロピルメチルジメトキシシラン、２−メタクリロキシプロピルトリメトキシシラン、γ−グリシドキシプロピルトリメトキシシラン、γ−グリシドキシプロピルメチルジエトキシシラン、β−（３，４−エポキシシクロヘキシル）エチルトリメトキシシラン等のエポキシ官能性アルコキシシラン、Ｎ−β（アミノエチル）−γ−アミノプロピルトリメトキシシラン、γ−アミノプロピルトリエトキシシラン、Ｎ−フェニル−γ−アミノプロピルトリメトキシシラン等のアミノ官能性アルコキシシラン、γ−メルカプトプロピルトリメトキシシラン等のメルカプト官能性アルコキシシラン、チタンテトライソプロポキシド、チタンテトラノルマルブトキシド等のチタンアルコキシド類、チタンジオクチロキシビス（オクチレングリコレート）、チタンジイソプロポキシビス（エチルアセトアセテート）等のチタンキレート類、ジルコウニウムテトラアセチルアセトネート、ジルコニウムトリブトキシモノアセチルアセトネート等のジルコニウムキレート類、ジルコニウムトリブトキシモノステアレート等のジルコニウムアシレート類、メチルトリイソシアネートシラン等のイソシアネートシラン類等を用いることが好ましい。尚、表面処理に用いるカップリング剤の配合量及び表面処理方法については特に制限されるものではない。
【００７８】
本発明のケイ素含有硬化性白色樹脂組成物には、更に環状シロキサン化合物を添加して密（接）着性を向上させることができる。上記環状シロキサン化合物としては、Ｓｉ−Ｈ基との反応性を有する炭素−炭素二重結合を１分子中に２個以上含有する環状シロキサン化合物を用いることができ、該環状シロキサン化合物は、ランダム共重合体でもよく、ブロック共重合体でもよい。Ｓｉ−Ｈ基との反応性を有する炭素−炭素二重結合の数は２〜１０個が好ましく、硬化物の架橋密度の点から２〜６個がより好ましい。また、このＳｉ−Ｈ基と反応性を有する炭素−炭素二重結合としては、ビニル基等のアルケニル基が挙げられるが、特に反応性の点から、ケイ素原子に結合したビニル基（Ｓｉ−ＣＨ＝ＣＨ2基）であることが好ましい。また、硬化物の物性の点から特に好ましい環状シロキサン化合物は、下記一般式（１６）で表わされる環状シロキサン化合物が挙げられる。
【００７９】
【化１６】
2013159776.tif 000017
（式中、Ｒ33、Ｒ34及びＲ35は、それぞれ独立に、炭素原子数１〜６のアルキル基又は炭素原子数１〜６のアルキル基で置換されていてもよいフェニル基を表し、ｓ個のＲ33は同一であっても異なっていてもよく、ｔ個のＲ34、ｔ個のＲ35もそれぞれ同一であっても異なっていてもよい。ｓは２〜１０の数を表し、ｔは０〜８の数を表し、ｓ＋ｔ≧２である。）
【００８０】
上記一般式（１６）において、Ｒ33、Ｒ34及びＲ35で表される炭素原子数１〜６のアルキル基、並びにＲ33、Ｒ34及びＲ35で表されるフェニル基で置換されてもよい炭素原子数１〜６のアルキル基としては、上記Ｒ2で表されるものとして挙げたものと同様のものが挙げられる。
【００８１】
上記一般式（１６）において、Ｒ33、Ｒ34及びＲ35は、工業的入手性の点から、メチル基又はフェニル基が好ましい。ｓは架橋密度の点から２〜４が好ましく、ｔは粘度の点から１〜３が好ましい。好ましい環状シロキサン化合物の具体例としては、下記の式（１７）〜（１９）で表わされる環状シロキサン化合物が挙げられる。
【００８２】
【化１７】
2013159776.tif 000018
【００８３】
【化１８】
2013159776.tif 000019
【００８４】
【化１９】
2013159776.tif 000020
【００８５】
本発明のケイ素含有硬化性白色樹脂組成物には、更に接着助剤としてシアヌル酸構造を有する化合物を添加して密（接）着性を向上させることができる。該シアヌル酸構造を有する化合物としては、例えば、イソシアヌル酸、トリアリルシアヌル酸、１，３，５−トリグリシジルイソシアヌル酸、トリス（２−ヒドロキシエチル）イソシアヌル酸、トリス（２，３−ジヒドロキシプロピル）イソシアヌル酸、トリス（２，３−エポキシプロピル）イソシアヌル酸、特許２７６８４２６号、特開平３−２６１７６９号、特開平４−１３９２１１号、特開平４−１３９１７４号、特開平１０−３３３３３０号等に記載されているもの等を用いることができる。また、これらの化合物は、シリコーン変性、エチレンオキシド変性、プロピレンオキシド変性等の各種変性処理が常法によりなされていてもよい。シアヌル酸構造を有する化合物を使用する場合、本発明のケイ素含有硬化性白色樹脂組成物中の該化合物の含有量は、０．０００１〜１０質量％が好ましく、０．０１〜１．０質量％が更に好ましい。
【００８６】
本発明のケイ素含有硬化性白色樹脂組成物には、更に任意の成分として、フリーラジカルスカベンジャーを配合してもよい。この場合のフリーラジカルスカベンジャーは、酸化防止剤、安定剤等の抗酸化性物質であればよく、例えば、トリエチレングリコール−ビス［３−（３−ｔ−ブチル−５−メチル−４−ヒドロキシフェニル）プロピオネート］、ジブチルヒドロキシトルエン（ＢＨＴ）、２，６−ジ−ｔ−ブチル−パラクレゾール（ＤＢＰＣ）等が挙げられる。本発明のケイ素含有硬化性白色樹脂組成物中のフリーラジカルスカベンジャーの含有量は、耐熱性、電気特性、硬化性、力学特性、保存安定性及びハンドリングの点から、０．１〜５０質量％が好ましく、１〜３０質量％がより好ましい。
【００８７】
本発明のケイ素含有硬化性白色樹脂組成物には、更に任意の成分として、カップリング剤を配合してもよい。カップリング剤を配合すると、接着性を向上させることができる。カップリング剤としては、上記無機充填剤の表面処理に用いることができるものとして挙げたものの他、下記式（２０）で表される化合物を用いることができ、これらの中でも、エポキシ官能性アルコキシシラン、アミノ官能性アルコキシシラン、メルカプト官能性アルコキシシラン等のシランカップリング剤を用いることが好ましく、特に、γ−グリシドキシプロピルトリメトキシシラン、Ｎ−フェニル−γ−アミノプロピルトリメトキシシラン、Ｎ−フェニル−γ−アミノエチルトリメトキシシラン、γ−メルカプトプロピルトリメトキシシランが好ましい。本発明のケイ素含有硬化性白色樹脂組成物中のカップリング剤の含有量は、０．１〜０．５質量％が好ましく、０．２〜０．３質量％がより好ましい。
【００８８】
【化２０】
2013159776.tif 000021
【００８９】
また、本発明のケイ素含有硬化性白色樹脂組成物には、上述した接着助剤、フリーラジカルスカベンジャー及びカップリング剤以外の任意成分として、本発明の目的とする性能を損なわない範囲で、その他の公知の各種樹脂、離型剤、添加剤等を配合することができる。接着助剤、フリーラジカルスカベンジャー及びカップリング剤以外の任意成分の使用量は、特に限定されるものではないが、本発明の効果を損なわないようにするためには、本発明のケイ素含有硬化性白色樹脂組成物中、合計で５質量％以下の範囲とすることが好ましい。本発明においては、更に、（Ａ）成分、（Ｂ）成分、（Ｃ）成分、（Ｄ）成分、（Ｅ）成分及び（Ｆ）成分の何れか一種以上に、各種の有機官能基を結合させ、更なる機能を付与することができる。また、本発明のケイ素含有硬化性白色樹脂組成物又はその硬化物をマトリックスとし、この中に他の有用な化合物を分散させた高機能複合材料を作製することもできる。
【００９０】
任意に配合できる各種樹脂の例としては、ポリブタジエン樹脂及びこの変性物、アクリロニトリル共重合体の変性物、ポリスチレン樹脂、ポリエチレン樹脂、フッ素樹脂、ポリイミド樹脂、ポリエチレングリコール、ポリフェニレンエーテル、ポリプロピレングリコール等のポリエーテル樹脂、ポリウレタン樹脂、エポキシ樹脂、フェノール樹脂、ポリエステル樹脂、メラミン樹脂、ポリアミド樹脂、ポリフェニレンスルフィド樹脂等が挙げられる。任意に配合できる添加剤の例としては、光沢剤、ワックス、紫外線吸収剤、帯電防止剤、酸化防止剤、劣化防止剤、変性剤、シランカップリング剤、脱泡剤、染料、マレイミド系化合物、シアネートエステル系化合物、シリコーンゲル、シリコーンオイル等が挙げられる。
【００９１】
離型剤としては、カルナバワックス、脂肪酸エステル、グリセリン酸エステル、ステアリン酸、モンタン酸、ベヘニン酸及びその金属塩、アルカリ金属化合物、有機チタン、有機ジルコニア、有機錫化合物、イミダゾール化合物、カルボキシル基含有ポリオレフィン、ポリエチレン−ポリオキシエチレン系樹脂、カルナバ等を用いることができる。
【００９２】
本発明のケイ素含有硬化性白色樹脂組成物は、室温（２５℃）で固体であるためハンドリング性に優れる。本発明のケイ素含有硬化性白色樹脂組成物は粉末、顆粒、タブレット状のいずれの形状でも良く、溶媒に溶解させて用いてもよい。本発明のケイ素含有硬化性白色樹脂組成物は、融点が５０℃以上１５０℃以下であることが好ましく、更に５０℃以上１２０℃以下であることが好ましい。本発明のケイ素含有硬化性白色樹脂組成物は、好ましくは５０℃〜１５０℃で溶融し、その後、熱により硬化する。また、本発明のケイ素含有硬化性白色樹脂組成物からなる硬化物は、特に耐熱性、密着性に優れている。耐熱性については、詳しくは、硬化物の５質量％の重量減少を来たす温度が４００℃以上、より好ましくは５００℃以上の硬化物が好適に得られる。また、本発明のケイ素含有硬化性白色樹脂組成物からは、クラック発生の少ない硬化物が好適に得られる。
【００９３】
本発明のケイ素含有硬化性白色樹脂組成物は、（Ｄ）成分の有機過酸化物の効果により、（Ａ）〜（Ｃ）成分の何れかに含まれるＳｉ−ＣＨ3基と炭素−炭素二重結合（例えばＳｉ−ＣＨ＝ＣＨ2  基）の縮重合反応による硬化反応が速やかに進行する。更に、本発明のケイ素含有硬化性白色樹脂組成物は、均一で透明なため、紫外線等の光の透過性もよく、光反応性の触媒を添加することで、光硬化も可能である。もちろん光反応性のモノマーや樹脂を更に配合してもよく、ケイ素含有硬化性白色樹脂組成物中の各成分の何れか一種以上が光反応性基を有していてもよい。更にまた、本発明のケイ素含有硬化性白色樹脂組成物からは、耐候性、硬度、耐汚染性、難燃性、耐湿性、ガスバリヤ性、可撓性、伸びや強度、電気絶縁性、低誘電率性等の力学特性、光学特性、電気特性等に優れた材料を得ることができる。
【００９４】
次に本発明の硬化物について述べる。
本発明のケイ素含有硬化性白色樹脂組成物は、加熱することにより硬化させることができ、硬化物とすることができる。この硬化反応は、本発明のケイ素含有硬化性白色樹脂組成物の配合成分を使用直前に混合する方法、あらかじめ全部を混合しておき硬化反応を行うときに加熱等により硬化する方法等、いずれの方法で行ってもよい。硬化させる場合の加熱温度は、樹脂が溶融する温度以上、即ち３５〜３５０℃が好ましく、５０〜２５０℃がより好ましい。硬化時間は２〜６０分が好ましく、２〜１０分がより好ましい。更に硬化後に、アニールしたり成形したりすることもできる。アニールは温度により時間が異なるが、１５０℃であれば５〜６０分程度処理することが好ましい。これらの硬化反応条件下に硬化反応を行うことにより、本発明のケイ素含有硬化性白色樹脂組成物から、耐熱性、耐久性、密着性等に優れた性能を有する硬化物を得ることができる。成形方法としては、トランスファー成形、圧縮成形、注型成形等の公知の方法を用いることができ、作業性及び寸法安定性の点から、トランスファー成形が好ましい。
【００９５】
トランスファー成形は、トランスファー成形機を用い、成形圧力５〜２０Ｎ／ｍｍ2、成形温度１２０〜１９０℃で３０〜５００秒、特に１５０〜１８５℃で３０〜１８０秒で行うことが好ましい。圧縮成形法は、コンプレッション成形機を用い、成形温度は１２０〜１９０℃で３０〜６００秒、特に１３０〜１６０℃で１２０〜３００秒で行うことが好ましい。いずれの成形法においても、１５０〜１８５℃で２〜２０時間の条件で硬化させることができる。
【００９６】
本発明のケイ素含有硬化性白色樹脂組成物を硬化させる際には、スピンキャスト、ポッティング、ディッピング等の成膜方法を適宜適用することができる。
【００９７】
本発明のケイ素含有硬化性白色樹脂組成物は、その硬化物が、光反射率、耐熱性、耐光性、耐クラック性及び反り等の諸物性に優れた硬化性組成物として利用することができる。用途としては、電気・電子材料分野における表示材料・光材料・記録材料・プリント基板・半導体・太陽電池等の封止材料；照明、ディスプレイ、インジケーター、携帯電話のバックライト等の電気電子機器及び部品、信号灯、行き先表示板、車載照明等の自動車部品等、非常灯及びビデオカメラ等の表示装置等のＬＥＤ用リフレクター材料等の各種反射材料；高電圧絶縁材料、絶縁・防振・防水・防湿を目的とした各種材料として用いることができ、中でも反射材料として、特にＬＥＤ用リフレクター材料として好適に使用できる。また、プラスチック部品の試作母型、コーティング材料、層間絶縁膜、プリプレグ、絶縁用パッキング、熱収縮ゴムチューブ、Ｏ−リング、表示デバイス用シール剤・保護材、光導波路、光ファイバー保護材、光学レンズ、光学機器用接着剤、高耐熱性接着剤、弾性接着剤、粘着剤、ダイボンディング剤、高放熱性材料、高耐熱シール材、太陽電池・燃料電池用部材、電池用固体電解質、絶縁被覆材、複写機用感光ドラム、ガス分離膜、土木・建材分野におけるコンクリート保護材、ライニング、土壌注入剤、シーリング剤、蓄冷熱材、ガラスコーティング、発泡体、医療用チューブ、医療用シール材、滅菌処理装置用シール材、コンタクトレンズ、酸素富化膜、フィルム、ガスケット、注型材料、網入りガラスの防錆・防水用封止剤等に応用することが可能である。
【００９８】
次に本発明の光半導体パッケージについて述べる。
本発明の光半導体パッケージは、発光素子の周囲に該発光素子の光利用率を上げるためのリフレクター（反射材）が設けられており、このリフレクターとして、本発明のケイ素含有白色硬化性樹脂組成物の硬化物を使用したことに特徴を有するものである。
リフレクターとして使用される硬化物は、波長４６０ｎｍにおける光反射率が８０％以上であり、且つ、波長４０５ｎｍにおける光反射率が７０％以上であり、更に、３００℃で１０分間の熱処理後の波長４０５ｎｍにおける光反射率が６０％以上であり、特に紫外線領域の光（４２０ｎｍ以下）に対して高い光反射率を有する。
この場合の光反射率は、積分球による光反射率により求められる。
使用できる発光素子の種類等は特に限定されるものではないが、発光素子の波長が４２０ｎｍ以下、好ましくは、３５０ｎｍ〜４２０ｎｍのものを用いることにより、平均演色評価数Ｒaが８５以上である高演色性の光半導体パッケージを得ることが可能となる。
【実施例】
【００９９】
以下、実施例により本発明を更に説明するが、本発明はこれらの実施例によって限定されるものではない。尚、実施例中の「部」や「％」は質量基準によるものである。
【０１００】
合成例１〜３は、（Ａ）成分であるケイ素含有重合体の合成例であり、合成例４及び５は、（Ｂ）成分であるプレポリマーの合成例であり、合成例６〜８は、（Ｃ）成分である線状シロキサン化合物の合成例であり、実施例１、２及び比較例１〜３は、本発明及び比較用のケイ素含有硬化性白色樹脂組成物の調製及び評価例である。
【０１０１】
［合成例１］（Ａ）成分：ケイ素含有重合体Ａ−１の合成
冷却管及び撹拌装置を付けた２０００ｍｌ四つ口フラスコに、（ａ）成分としてビニルトリメトキシシラン０．５ｍｏｌ、（ｂ）成分としてメチルトリメトキシシラン０．５ｍｏｌ、（ｃ）成分としてジメチルジメトキシシラン０．２５ｍｏｌ、（ｄ）成分としてフェニルトリメトキシシラン１．０ｍｏｌ、及びトルエン６５０ｇを入れ、撹拌しながら、０．５％水酸化ナトリウム水溶液３１．４ｇを３０分かけて滴下し、６０〜６５℃で３時間脱水重合反応した。室温に冷却し、トルエン６００ｇ及びイオン交換水１５００ｇを添加して油層を抽出し、中性になるまで水洗した後、溶媒を除去して、（Ａ）成分であるケイ素含有重合体Ａ−１を２３２．６ｇ得た（白色粉末）。ケイ素含有重合体Ａ−１の重量平均分子量（Ｍｗ）を、下記条件によりＧＰＣで分析したところ、Ｍｗ＝１５０００(ポリスチレン換算）であった。
（ＧＰＣの測定条件）
カラム：ｓｕｐｅｒｍｉｌｔｉｐｏｒｅ ＨＺ−Ｍ
展開溶媒：テトラヒドロフラン
【０１０２】
［合成例２］（Ａ）成分：ケイ素含有重合体Ａ−２の合成
冷却管及び撹拌装置を付けた１０００ｍｌ四つ口フラスコに、（ａ）成分としてビニルトリメトキシシラン０．１３９ｍｏｌ、（ｂ）成分としてメチルトリエトキシシラン０．２７８ｍｏｌ、（ｃ）成分としてジメチルジメトキシシラン０．０５６ｍｏｌ及びジフェニルシランジオール０．０３４ｍｏｌ、（ｄ）成分としてフェニルトリメトキシシラン０．０５ｍｏｌ、並びにメチルエチルケトン２８０ｇを入れ、撹拌しながら、０．１％シュウ酸水溶液３０ｇを加え、室温で１時間撹拌した。撹拌しながら、０．１％水酸化ナトリウム水溶液４０ｇを滴下し、環流条件下で１０時間脱水重合反応した。室温に冷却し、イオン交換水５０ｇを添加して油層を抽出し、中性になるまで水洗した後、溶媒を除去して、（Ａ）成分であるケイ素含有重合体Ａ−２を５２ｇ得た（白色粉末）。合成例１と同様の条件によりＧＰＣで分析したところ、ケイ素含有重合体Ａ−２の重量平均分子量は、Ｍｗ＝２００００(ポリスチレン換算）であった。
【０１０３】
［合成例３］（Ａ）成分：ケイ素含有重合体Ａ−３の合成
冷却管及び撹拌装置を付けた１０００ｍｌ四つ口フラスコに、（ａ）成分としてビニルトリメトキシシラン０．１３９ｍｏｌ、（ｂ）成分としてメチルトリエトキシシラン０．３４ｍｏｌ、（ｃ）成分としてジメチルジメトキシシラン０．０５６ｍｏｌ並びにメチルエチルケトン２８０ｇを入れ、撹拌しながら、０．１％シュウ酸水溶液３０ｇを加え、室温で１時間撹拌した。撹拌しながら、０．１％水酸化ナトリウム水溶液４０ｇを滴下し、環流条件下で１０時間脱水重合反応した。室温に冷却し、イオン交換水５０ｇを添加して油層を抽出し、中性になるまで水洗した後、溶媒を除去して、（Ａ）成分であるケイ素含有重合体Ａ−３を５２ｇ得た（白色粉末）。合成例１と同様の条件によりＧＰＣで分析したところ、ケイ素含有重合体Ａ−３の重量平均分子量は、Ｍｗ＝１００００(ポリスチレン換算）であった。
【０１０４】
［合成例４］（Ｂ）成分：プレポリマーＢ−１の合成
１，３，５，７−テトラメチルシクロテトラシロキサン１００部、ジビニルベンゼン１００部、トルエン６０部及び白金−カルボニルビニルメチル錯体（Ｏｓｓｋｏ触媒）０．０００５部を加えて撹拌しながら、５時間還流した。反応液から７０℃で溶媒を減圧留去し、（Ｂ）成分であるプレポリマーＢ−１を得た。合成例１と同様の条件によりＧＰＣで分析したところ、プレポリマーＢ−１の重量平均分子量は、Ｍｗ＝１４０，０００(ポリスチレン換算）であり、ヒドロシリル基（Ｓｉ−Ｈ基）の含有量は、1Ｈ−ＮＭＲから５．３ｍｍｏｌ／ｇであった。
【０１０５】
［合成例５］（Ｂ）成分：プレポリマーＢ−２の合成
１，３，５，７−テトラメチルシクロテトラシロキサン１００部、トリビニルシクロヘキサン２５部、トルエン８０部及び白金−ジビニルテトラメチルジシロキサン錯体（Ｋａｒｓｔｅｄｔ触媒）０．００１部を加えて撹拌しながら、５時間還流した。反応液から７０℃で溶媒を減圧留去し、（Ｂ）成分であるプレポリマーＢ−２を得た。合成例１と同様の条件によりＧＰＣで分析したところ、プレポリマーＢ−２の重量平均分子量は、Ｍｗ＝５０，０００(ポリスチレン換算）であり、ヒドロシリル基（Ｓｉ−Ｈ基）の含有量は、1Ｈ−ＮＭＲから３．２ｍｍｏｌ／ｇであった。
【０１０６】
［合成例６］（Ｃ）成分：線状シロキサン化合物Ｃ−１の合成
ジクロロジフェニルシラン３０部をメチルイソブチルケトン４５０部に溶解させ、ジメチルビニルクロロシラン６０部を滴下した。滴下後室温で２時間反応させ、溶媒を除去して、上記の式（６）で表わされる、（Ｃ）成分である線状シロキサン化合物Ｃ−１を得た。
【０１０７】
［合成例７］（Ｃ）成分：線状シロキサン化合物Ｃ−２の合成
ジクロロジメチルシラン１００部を、イオン交換水１００部、トルエン５０部及び４８％水酸化ナトリウム水溶液４５０部からなる混合物中に滴下し、１０５℃で５時間重合させた。得られた反応溶液をイオン交換水５００部で水洗した後に、このトルエン溶液を脱水し、ピリジン２０部を加え、これに更にジメチルビニルクロロシラン２０部を加えて７０℃で３０分間撹拌した。その後、イオン交換水１００部で水洗した後、１５０℃で溶媒を減圧留去した。次に、アセトニトリル１００部で洗浄し、その後、７０℃で溶媒を減圧留去し、上記の式（８）で表わされる、（Ｃ）成分である線状シロキサン化合物Ｃ−２を得た。下記条件でのＧＰＣによる分析の結果、線状シロキサン化合物Ｃ−２の重量平均分子量はＭｗ＝２０，０００(ポリスチレン換算）であった。尚、以降のＧＰＣは全てこの条件で行った。
（ＧＰＣの測定条件）
カラム：東ソー株式会社製ＴＳＫ−ＧＥＬ  ＭＵＬＴＩＰＯＲＥ  ＨＸＬ  Ｍ、７．８ｍｍ  Ｘ  ３００ｍｍ
展開溶媒：テトラヒドロフラン
【０１０８】
［合成例８］（Ｃ）成分：線状シロキサン化合物Ｃ−３の合成
合成例７で得られた線状シロキサン化合物Ｃ−２の１００部をトルエン２００部に溶かし、１，４−ビス（ジメチルシリル）ベンゼン２０部及び白金−カルボニルビニルメチル錯体（Ｏｓｓｋｏ触媒）０．００１部を添加し、７０℃で２時間反応させた後、３−ビニル−７−オキサビシクロ〔４，１，０〕ヘプタン２０部を加え、１０５℃で２時間撹拌した。７０℃で溶媒を減圧留去した後にアセトニトリル１００部で洗浄し、その後、７０℃で溶媒を減圧留去し、上記の式（１４）で示される、（Ｃ）成分である線状シロキサン化合物Ｃ−３を得た。ＧＰＣによる分析の結果、線状シロキサン化合物Ｃ−３の重量平均分子量はＭｗ＝３０，０００(ポリスチレン換算）であり、ＪＩＳ規格Ｋ７２３６に基づく電位差滴定法により求めたエポキシ当量（エポキシ基の数当たりの分子量）は３０００ｇ／ｍｍｏｌであった。
【０１０９】
［実施例１及び比較例１］ケイ素含有硬化性白色樹脂組成物の調製及び評価
下記表１に示す組成で（Ａ）ケイ素含有重合体、（Ｂ）プレポリマー、（Ｃ）線状シロキサン化合物、（Ｄ）有機過酸化物及び／又は金属触媒、（Ｅ）平均粒径３μｍ以上１５０μｍ以下のフィラー又は白色顔料、（Ｆ）平均粒径０．０５μｍ以上３μｍ未満のフィラー又は白色顔料を配合してケイ素含有硬化性白色樹脂組成物を得た。得られたケイ素含有硬化性白色樹脂組成物について、光反射率、耐熱性、耐光性及びクラックの発生、並びに曲げ強度等の機械的特性の試験を、それぞれ以下に示す方法で行った。これらの試験結果を下記［表１］及び［表２］に示した。
【０１１０】
＜試験方法＞
１．光反射率：成形直後の波長４０５ｎｍにおける光反射率
１８０℃、成形時間３００秒、アフターベイク１８０℃、１時間の条件で直径５０ｍｍ×厚さ１ｍｍの硬化物を成形し、成形直後の波長４０５ｎｍにおける光反射率を、日本分光製紫外可視分光光度計Ｖ５７０を使用して測定した。
２．耐熱性：加熱処理後の波長４０５ｎｍにおける光反射率
上記成形直後の硬化物を３００℃のオーブン中で５分間加熱した後の波長４０５ｎｍにおける光反射率を、日本分光製紫外可視分光光度計Ｖ５７０を使用して測定した。
３．耐光性
１８０℃、成形時間３００秒、アフターベイク１８０℃、１時間の条件で直径５０ｍｍ×厚さ１ｍｍの硬化物を成形し、成形直後と該硬化物とを高圧水銀灯を用いてＵＶ照射を１００時間行った後の波長４０５ｎｍにおける光反射率を、日本分光製紫外可視分光光度計Ｖ５７０を使用して測定した。
４．クラックの発生
１８０℃、成形時間３００秒、アフターベイク１８０℃、１時間の条件で直径５０ｍｍ×厚さ１ｍｍの硬化物を成形し、該硬化物を１８０℃で１００時間放置した後、表面を目視で観察した。
５．機械的特性
（１）曲げ強度
１８０℃、成形時間３００秒、アフターベイク１８０℃、１時間の条件で、長さ８０ｍｍ×幅１０ｍｍ×厚さ１ｍｍの硬化物を成形し、ＪＩＳ  Ｋ７１７１に従い、曲げ強度を測定した
（２）線膨張率
１８０℃、成形時間３００秒、アフターベイク１８０℃、１時間の条件で、直径５ｍｍ×厚さ５ｍｍの硬化物を成形し、熱機械分析（ＴＭＡ）で４０℃から３００℃までの線膨張率の平均値を測定した。
（３）反り量
１８０℃、成形時間３００秒、アフターベイク１８０℃、１時間の条件で銅板（０．２ｍｍ）上に、長さ５０ｍｍ×幅５０ｍｍ×厚さ１ｍｍの硬化物を成形し、銅板付き樹脂硬化物を定盤上に置き、該定盤と該硬化物端との隙間の大きさを測定して反り量とした。
【０１１１】
【表１】
2013159776.tif 000022
【０１１２】
【表２】
2013159776.tif 000023
【０１１３】
[実施例２]
実施例１と同様の配合のケイ素含有硬化性白色樹脂組成物について、波長４６０ｎｍにおける光反射率を以下に示す方法で行った。
（評価法）：成形直後波長４６０ｎｍにおける光反射率
１８０℃、成形時間３００秒、アフターベイク１８０℃、１時間の条件で直径５０ｍｍ×厚さ１ｍｍの硬化物を成形し、成形直後の波長４６０ｎｍにおける光反射率を、日本分光製紫外可視分光光度計Ｖ５７０を使用して測定した。結果を下記[表３]に記す。
【０１１４】
【表３】
2013159776.tif 000024
【０１１５】
上記［表１］〜［表３］の結果より、本発明のケイ素含有硬化性白色樹脂組成物の硬化物は、可視光領域である波長４６０ｎｍの光反射率が８０％以上と高く、且つ、紫外領域である波長４０５ｎｍにおける成形直後の光反射率においても７０％以上であり、３００℃の加熱処理後の光反射率においても６０％以上であり、比較例１〜３の光反射率と比べ高い値を示している。また、本発明のケイ素含有硬化性白色樹脂組成物の硬化物は、耐熱性、耐光性、及び耐クラック性等の機械的特性に優れることが明らかで、本発明のケイ素含有硬化性白色樹脂組成物の硬化物は、光半導体パッケージ用リフレクター等の反射材として有用である。